СПОСОБ ПОЛУЧЕНИЯ СЫПУЧЕГО ПОРОШКА, СОДЕРЖАЩЕГО ОДНО ИЛИ НЕСКОЛЬКО ПРОИЗВОДНЫХ ГЛИЦИН-N,N-ДИУКСУСНОЙ КИСЛОТЫ, И ПРИМЕНЕНИЕ СЫПУЧЕГО ПОРОШКА ДЛЯ ПОЛУЧЕНИЯ ПРЕССОВАННЫХ АГЛОМЕРАТОВ

1. Способ получения сыпучего порошка, содержащего одно или несколько производных глицин-N,N-диуксусной кислоты общей формулы (I)
,
где R означает алкильную группу с числом атомов углерода от одного до двенадцати и
М означает щелочной металл,
из водного раствора в качестве исходного материала, содержащего одно или несколько производных глицин-N,N-диуксусной кислоты, который сушат способом распылительной сушки с подачей воздуха,
отличающийся тем, что
водный раствор содержит одно или несколько производных глицин-N,N-диуксусной кислоты в количестве ≥84 мас.% из расчета на общую массу сухого вещества и тем, что
распылительную сушку проводят в сушильном аппарате, в который водный раствор и воздух подают в прямоточном режиме с разницей температур между водным раствором и воздухом в пределах от 70 до 350°С, и тем, что
водный раствор диспергируют в сушильном аппарате с образованием мельчайших капелек жидкости путем подачи ею на один или несколько дисков, вращающихся с линейной скоростью ≥100 м/с, или путем создания в нем с помощью насоса абсолютного давления ≥20 бар и подачи его при этом давлении в сушильный аппарат через одну или несколько форсунок.
2. Способ по п.1, отличающийся тем, что в качестве производного глицин-N,N-диуксусной кислоты используют одну соль или несколько солей метилглицин-диуксусной кислоты со щелочными металлами.
3. Способ по п.1 или 2, отличающийся тем, что сушильный аппарат представляет собой дисковый сушильный аппарат.
4. Способ по п.1 или 2, отличающийся тем, что сушильный аппарат представляет собой сушильный аппарат с форсунками.
5. Способ по п.1 или 2, отличающийся тем, что водный раствор содержит одно или несколько производных глицин-N,N-диуксусной кислоты в суммарной концентрации от 20 до 60 мас.% из расчета на общую массу водного раствора.
6. Способ по п.1 или 2, отличающийся тем, что водный раствор одного или нескольких производных глицин-N,N-диуксусной кислоты подают с температурой от примерно 20 до 120°С и воздух подают с температурой от примерно 150 до 250°С.
7. Способ по п.1 или 2, отличающийся тем, что насос представляет собой мембранный насос.
8. Способ по п.1 или 2, отличающийся тем, что в водном растворе с помощью насоса создают абсолютное давление ≥30 бар.
9. Способ по п.1 или 2, отличающийся тем, что получают сыпучий порошок с содержанием полых шариков или раздробленных полых шариков ≥60%, при этом определение их содержания проводят представленным далее способом: пробу сыпучего порошка диспергируют в силиконовом масле, получают изображение в проходящем свете при увеличении от примерно 56-кратного до 300-кратного и подсчитывают частицы, представляющие собой полые шарики или раздробленные полые шарики, а также общее число частиц в изображении в проходящем свете и рассчитывают процентное содержание частиц, которые представляют собой полые шарики или раздробленные полые шарики, по отношению к суммарному количеству частиц.
10. Способ по п.1 или 2, отличающийся тем, что получают сыпучий порошок с содержанием полых шариков или раздробленных полых шариков ≥60%, при этом определение их содержания проводят представленным далее способом: пробу сыпучего порошка диспергируют в силиконовом масле, получают изображение в проходящем свете при увеличении от примерно 56-кратного до 300-кратного и подсчитывают частицы, представляющие собой полые шарики и раздробленные полые шарики, а также общее число частиц в изображении в проходящем свете и рассчитывают процентное содержание частиц, которые представляют собой полые шарики и раздробленные полые шарики, по отношению к суммарному количеству частиц.
11. Применение полученного способом по одному из пп.1-9 сыпучего порошка для получения прессованных агломератов с добавлением или без добавления полиэтиленгликоля.
12. Применение прессованных агломератов по п.11 для использования в твердых или в жидких очищающих средствах.
13. Применение по п.12 для получения таблеток для посудомоечных машин.